【手続補正書】
【提出日】平成18年5月11日(2006.5.11)
【手続補正１】
【補正対象書類名】明細書
【補正対象項目名】特許請求の範囲
【補正方法】変更
【補正の内容】
【特許請求の範囲】
【請求項１】  低軟化点のテルペン−フェノールに基づく樹脂の製造方法であって、有機溶媒中に溶解したフェノールをテルペン及び非環式モノ不飽和オレフィンと、ルイス酸触媒の存在下において、約７０℃〜約１１０℃の範囲内の軟化点と約６未満のＧａｒｄｎｅｒ色数とを有するアルキル変性テルペン−フェノール樹脂を製造するために充分な約５０℃未満の温度及び時間において反応させることを含む上記方法。
【請求項２】  テルペンがα−ピネン、β−ピネン、ｄ−リモネン、ジペンテン（ラセミ・リモネン）、δ−３カレン、β−フェランドレン並びに熱分解生成物のα−ピネン、β−ピネン及びδ−３カレンから成る群から選択される請求項１記載の方法。
【請求項３】  非環式モノ不飽和オレフィンがジイソブチレン、イソブチレン、２−メチル−２−ブテン、２−メチル−２−ペンテン、２−メチル−１−ペンテン、１−オクテン、１−デセン及び１−ドデセンから成る群から選択される、請求項１記載の方法。
【請求項４】  有機溶媒が脂肪族溶媒、芳香族溶媒及び脂肪族炭化水素溶媒と芳香族炭化水素溶媒との混合物から成る群から選択される、請求項１記載の方法。
【請求項５】  溶媒が約１〜約９９重量％のナフサと、約１〜約９９重量％のキシレンとを含む、請求項４記載の方法。
【請求項６】  オレフィンの、テルペンに対するモル比率が約１：９９から約９：１までの範囲である、請求項１記載の方法。
【請求項７】  フェノールの、テルペン及びオレフィンに対するモル比率が約１：０．２から約１：５までの範囲である、請求項１記載の方法。
【請求項８】  温度が約２５℃〜約５０℃未満の範囲である、請求項１記載の方法。
【請求項９】  触媒の使用量がフェノールの約０．４重量％〜約５．０重量％の範囲である、請求項１記載の方法。
【請求項１０】  有機溶媒がベンゼン、トルエン、キシレン、クロロベンゼン及び塩化メチレンから成る群から選択される溶媒を含む、請求項１記載の方法。
【請求項１１】  ルイス酸触媒がハロゲン化ホウ素、ハロゲン化アルミニウム及びハロゲン化チタンから成る群から選択される触媒を含む、請求項１記載の方法。
【請求項１２】  アルキル変性テルペン−フェノール樹脂が約１．５未満の多分散性インデックスを有する、請求項１記載の方法。
【請求項１３】  約１．９〜約３．２の範囲のＧａｒｄｎｅｒ色数を有する、請求項１記載の方法によって製造される変性テルペン−フェノール樹脂。
【請求項１４】  アルキル変性テルペン−フェノール樹脂の製造方法であって、有機溶媒中に溶解したフェノールを、フェノール１モルにつき約０．０５〜約４．０モルのテルペンとフェノール１モルにつき約０．００５〜約３．６モルの非環式モノ不飽和オレフィンとの混合物と、ルイス酸触媒の存在下、約５℃〜約５０℃未満の範囲の温度において、約７０℃〜約１１０℃の範囲内の軟化点と約６未満のＧａｒｄｎｅｒ色数とを有するアルキル変性テルペン−フェノール樹脂を製造するために充分な時間、反応させることを含む上記方法。
【請求項１５】  テルペンがα−ピネン、β−ピネン、ｄ−リモネン、ジペンテン（ラセミ・リモネン）、δ−３カレン、β−フェランドレン並びに熱分解生成物のα−ピネン、β−ピネン及びδ−３カレンから成る群から選択される請求項１４記載の方法。
【請求項１６】  非環式モノ不飽和オレフィンがジイソブチレン、イソブチレン、２−メチル−２−ブテン、２−メチル−２−ペンテン、２−メチル−１−ペンテン、１−オクテン、１−デセン及び１−ドデセンから成る群から選択される、請求項１４記載の方法。
【請求項１７】  有機溶媒が脂肪族溶媒、芳香族溶媒及び脂肪族炭化水素溶媒と芳香族炭化水素溶媒との混合物から成る群から選択される、請求項１４記載の方法。
【請求項１８】  溶媒が約１〜約９９重量％のナフサと、約１〜約９９重量％のキシレンとを含む、請求項１７記載の方法。
【請求項１９】  温度が約２５℃〜約５０℃未満の範囲である、請求項１４記載の方法。
【請求項２０】  触媒の使用量がフェノールの約０．４重量％〜約５．０重量％の範囲である、請求項１４記載の方法。
【請求項２１】  有機溶媒がベンゼン、トルエン、キシレン、クロロベンゼン及び塩化メチレンから成る群から選択される溶媒を含む、請求項１４記載の方法。
【請求項２２】  ルイス酸触媒がハロゲン化ホウ素、ハロゲン化アルミニウム及びハロゲン化チタンから成る群から選択される触媒を含む、請求項１４記載の方法。
【請求項２３】  アルキル変性テルペン−フェノール樹脂が約１．５未満の多分散性インデックスを有する、請求項１４記載の方法。
【請求項２４】  約１．９〜約３．２の範囲のＧａｒｄｎｅｒ色数を有する、請求項１４記載の方法によって製造される変性テルペン−フェノール樹脂。
【請求項２５】  テルペンと、非環式モノ不飽和オレフィンと、フェノールとの反応生成物を含む変性テルペン−フェノール樹脂であって、反応生成物が約５５０〜約６８０の範囲内の数平均分子量と、約１．５未満の多分散性インデックスと、色改良処理前に約６未満のＧａｒｄｎｅｒ色数とを有する上記変性テルペン−フェノール樹脂。
【請求項２６】  テルペンがα−ピネン、β−ピネン、ｄ−リモネン、ジペンテン（ラセミ・リモネン）、δ−３カレン、β−フェランドレン並びに熱分解生成物のα−ピネン、β−ピネン及びδ−３カレンから成る群から選択される請求項２５記載の変性テルペン−フェノール樹脂。
【請求項２７】  非環式モノ不飽和オレフィンがジイソブチレン、イソブチレン、２−メチル−２−ブテン、２−メチル−２−ペンテン、２−メチル−１−ペンテン、１−オクテン、１−デセン及び１−ドデセンから成る群から選択される、請求項２５記載の変性テルペン−フェノール樹脂。
【請求項２８】  樹脂が約１．９〜約３．２の範囲のＧａｒｄｎｅｒ色数を有する、請求項２５記載の変性テルペン−フェノール樹脂。
【請求項２９】  テルペンがα−ピネンを含み、オレフィンがジイソブチレンを含む、請求項２５記載の変性テルペン−フェノール樹脂。
【請求項３０】  脂肪族変性テルペン−フェノール樹脂の製造方法であって、有機溶媒中に溶解したフェノールを、テルペン及び非環式モノ不飽和オレフィンを含む混合物と、混合物中のテルペンとオレフィンとの総量のフェノールに対するモル比率が約０．５ないし約３．０（総モル数／フェノールのモル数）において、ルイス酸触媒の存在下において、約７０℃〜約１１０℃の範囲内の軟化点と約６未満のＧａｒｄｎｅｒ色数とを有するアルキル変性テルペン−フェノール樹脂を製造するために充分な約５０℃未満の温度及び時間において反応させることを含む上記方法。
【請求項３１】  テルペンがα−ピネン、β−ピネン、ｄ−リモネン、ジペンテン（ラセミ・リモネン）、δ−３カレン、β−フェランドレン並びに熱分解生成物のα−ピネン、β−ピネン及びδ−３カレンから成る群から選択される請求項３０記載の方法。
【請求項３２】  非環式モノ不飽和オレフィンがジイソブチレン、イソブチレン、２−メチル−２−ブテン、２−メチル−２−ペンテン、２−メチル−１−ペンテン、１−オクテン、１−デセン及び１−ドデセンから成る群から選択される、請求項３０記載の方法。
【請求項３３】  有機溶媒が脂肪族溶媒、芳香族溶媒及び脂肪族炭化水素溶媒と芳香族炭化水素溶媒との混合物から成る群から選択される、請求項３０記載の方法。
【請求項３４】  溶媒が約１〜約９９重量％のナフサと、約１〜約９９重量％のキシレンとを含む、請求項３０記載の方法。
【請求項３５】  温度が約２５℃〜約５０℃未満の範囲である、請求項３０記載の方法。
【請求項３６】  触媒の使用量がフェノールの約０．４重量％〜約５．０重量％の範囲である、請求項３０記載の方法。
【請求項３７】  有機溶媒がベンゼン、トルエン、キシレン、クロロベンゼン及び塩化メチレンから成る群から選択される溶媒を含む、請求項３０記載の方法。
【請求項３８】  ルイス酸がハロゲン化ホウ素、ハロゲン化アルミニウム及びハロゲン化チタンから成る群から選択される触媒を含む、請求項３０記載の方法。
【請求項３９】  アルキル変性テルペン−フェノール樹脂が約１．５未満の多分散性インデックスを有する、請求項３０記載の方法。